(57)【要約】【課題】優れた耐焼付き性能を有する半割スラスト軸受、ひいてはスラスト軸受を提供すること。【解決手段】本発明の半円環形状の半割スラスト軸受は、軸線方向力を受けるための摺動面と、摺動面の反対側の背面とを有し、摺動面に樹脂被覆層を有する半割スラスト軸受において、樹脂被覆層の厚さが、前記半割スラスト軸受の周方向中央部で最大で、半割スラスト軸受の周方向両端部へ向かって小さくなっていることを特徴とする。本発明は、スラスト軸受、軸受装置、内燃機関にも関する。【選択図】図５
2019090431.tif 000002
【特許請求の範囲】
【請求項１】
半円環形状の半割スラスト軸受であって、軸線方向力を受けるための摺動面と、前記摺動面の反対側の背面とを有し、基板上に被覆された樹脂被覆層が前記摺動面を形成している半割スラスト軸受において、
樹脂被覆層の厚さが、前記半割スラスト軸受の周方向中央部で最大で、前記半割スラスト軸受の周方向両端部へ向かって小さくなっていることを特徴とする半割スラスト軸受。
【請求項２】
前記周方向中央部が、円周角度で７５°〜１０５°の位置であることを特徴とする請求項１に記載された半割スラスト軸受。
【請求項３】
前記半割スラスト軸受の周方向に沿って前記半割スラスト軸受を見たとき、前記半割スラスト軸受の前記摺動面が、前記周方向中央部で突出した凸形状の輪郭を有していることを特徴とする請求項１又は請求項２に記載された半割スラスト軸受。
【請求項４】
前記摺動面の前記輪郭が曲線から構成されることを特徴とする請求項３に記載された半割スラスト軸受。
【請求項５】
前記摺動面の前記輪郭が直線から構成されることを特徴とする請求項３に記載された半割スラスト軸受。
【請求項６】
前記樹脂被覆層の厚さが円周角度に対して、以下の式で規定され、
ｔ（θ）／ｔｍａｘ×１００  ＝  Ａ×ｅｘｐ[−｛（θ−Ｂ）／Ｃ｝２]＋Ｄ    （１）
ここで、ｔ（θ）は円周角度θにおける前記樹脂被覆層の厚さの値であり、ｔｍａｘは前記樹脂被覆層の厚さの最大値であり、Ｂは前記樹脂被覆層の厚さが最大となる円周角度（°）の値であり、Ａ、Ｃ、Ｄは、１０≦Ｃ≦１００、３０≦Ｄ≦９５であり、Ａ＝１００−Ｄを満たす定数であることを特徴とする請求項１から請求項５までのいずれか１項に記載された半割スラスト軸受。
【請求項７】
前記（１）式により規定される前記樹脂被覆層の厚さの円周角度に対する曲線の接線の傾きが最大となる位置が、Ｂ位置から１５°〜６５°離れた位置にあることを特徴とする請求項６に記載された半割スラスト軸受。
【請求項８】
前記曲線の接線の傾きが最大となる位置が、Ｂ位置から２０°〜６０°離れた位置にあることを特徴とする請求項７に記載された半割スラスト軸受。
【請求項９】
前記（１）式により規定されるｔ（θ）／ｔｍａｘ×１００の円周角度に対する曲線の接線の最大傾きが、０．１０〜１．２０であることを特徴とする請求項６から請求項８までのいずれか１項に記載された半割スラスト軸受。
【請求項１０】
前記接線の最大傾きが、０．１５〜０．９０であることを特徴とする請求項９に記載された半割スラスト軸受。
【請求項１１】
２つの半割スラスト軸受からなるスラスト軸受であって、該２つの半割スラスト軸受のうちの少なくとも１つが、請求項１から請求項１０までのいずれか１項に記載された半割スラスト軸受であることを特徴とするスラスト軸受。
【請求項１２】
内燃機関のクランク軸の軸線方向力を受けるための半割スラスト軸受であることを特徴とする請求項１から請求項１１までのいずれか１項に記載された半割スラスト軸受。
【請求項１３】
請求項１から請求項１２までのいずれか１項に記載された半割スラスト軸受を備えた軸受装置。
【請求項１４】
請求項１３に記載された軸受装置を有する内燃機関。
【発明の詳細な説明】
【技術分野】
【０００１】
本発明は、自動車、船舶用、一般産業機械等の内燃機関において、特にクランク軸の軸線方向力を受けるための半円環形状の半割スラスト軸受に関し、とりわけ、軸線方向力を受けるための摺動面と摺動面の反対側の背面とを有し、基板上に被覆された樹脂被覆層が摺動面を形成する半割スラスト軸受に係るものである。更に、本発明は、この半割スラスト軸受を有するスラスト軸受、及びこのスラスト軸受を備えた軸受装置、並びにこの軸受装置を備えた内燃機関にも関するものである。
【背景技術】
【０００２】
内燃機関のクランク軸は、ジャーナル部において、一対の半割軸受を円筒形状に組み合わせて構成される主軸受を介して、内燃機関のシリンダブロック下部に回転自在に支承される。一対の半割軸受のうちの一方又は両方が、クランク軸の軸線方向力を受ける半割スラスト軸受と組み合わせて用いられる。半割スラスト軸受は、半割軸受の軸線方向端面の一方又は両方に配設される。半割スラスト軸受は、クランク軸に生じる軸線方向力を受ける。すなわち、クラッチによってクランク軸と変速機とが接続される際等に、クランク軸に対して入力される軸線方向力を支承することを目的として配置される。
【０００３】
半割スラスト軸受として、鋼製などの裏金層に薄い軸受合金層を接着したバイメタルが用いられるが、更にその上に樹脂層を被覆したものも周知である（引用文献１等）。低摩擦で軟らかく弾性のある樹脂層を被覆することにより、潤滑性を向上させ、軸受の焼付きや摩耗を抑制することが可能になっている。
【先行技術文献】
【特許文献】
【０００４】
【特許文献１】特開２０１３−１３０２７３号公報
【発明の概要】
【発明が解決しようとする課題】
【０００５】
近年、エンジンの高性能化、高機能化が進んでいる。それに伴い軸のような相手部材の低剛性化が進み軸受の高面圧化が求められている。このような条件は軸受にとっては厳しい使用環境になっている。特に、アイドリングストップやハイブリッド車の適用により、優れた耐焼付き性能を有することが望まれている。
【０００６】
このような軸受においては、運転時に、相手部材（例えば軸部材）表面と摺動部材の摺動面との間に潤滑油等の流体潤滑膜が形成されることにより、相手部材表面と摺動部材の摺動面との直接接触が防がれている。従来技術によるスラスト軸受に付与された樹脂被覆層は均一な層厚さで被覆が施されているが、油膜圧力が不足して支承能力不足になり、上記使用環境下において焼付きを招く可能性がある。焼付きを防ぐためには摺動面全体で油膜形成が必要であるが、厳しいエンジン環境で優れた耐焼付き性能を有するには、上記従来技術では不十分である。
【０００７】
本発明は、優れた油膜形成を促進することにより優れた耐焼付き性能を有する半割スラスト軸受、ひいてはスラスト軸受を提供することを目的としている。
【課題を解決するための手段】
【０００８】
本発明の一観点によれば、半円環形状を有し、軸線方向力を受けるための摺動面と、前記摺動面の反対側の背面とを有し、基板上に被覆された樹脂被覆層が前記摺動面を形成している半割スラスト軸受が提供される。この半割スラスト軸受は、樹脂被覆層の厚さが、半割スラスト軸受の周方向中央部で最大で、半割スラスト軸受の周方向両端部へ向かって小さくなっていることを特徴とする。
なお、ここで「半円環形状」とは、２つの半円により内周および外周が規定された形状であるが、これらは幾何学的厳密に半円である必要はない。例えば、外周面または内周面の一部が（例えば周方向端面で）径方向に突出していてもよく、周方向端面から（例えば周方向端面垂直方向に）延長部が存在してもよい。
【０００９】
本発明の一具体例によれば、周方向中央部が、円周角度で７５°〜１０５°の位置にあることが好ましい。
【００１０】
本発明の一具体例によれば、半割スラスト軸受の周方向端面に沿って半割スラスト軸受を見たとき、半割スラスト軸受の摺動面が、周方向中央部で突出した凸形状の輪郭を有していることが好ましい。
【００１１】
本発明の一具体例によれば、摺動面の輪郭が曲線から構成されることが好ましい。
【００１２】
本発明の一具体例によれば、摺動面の輪郭が直線から構成されることが好ましい。
また、本発明の一具体例によれば、摺動面の輪郭が曲線と直線から構成されていてもよい。
【００１３】
本発明の一具体例によれば、樹脂被覆層の厚さが円周角度に対して、以下の式で規定されることが好ましい。
ｔ（θ）／ｔｍａｘ×１００  ＝  Ａ×ｅｘｐ[−｛（θ−Ｂ）／Ｃ｝２]＋Ｄ  （１）
ここで、ｔ（θ）は円周角度θにおける樹脂被覆層の厚さの値であり、ｔｍａｘは樹脂被覆層の厚さの最大値であり、Ｂは樹脂被覆層の厚さが最大となる円周角度（°）の値であり、Ａ、Ｃ、Ｄは、１０≦Ｃ≦１００、３０≦Ｄ≦９５であり、Ａ＝１００−Ｄを満たす定数である。
【００１４】
本発明の一具体例によれば、（１）式により規定される樹脂被覆層の厚さの円周角度に対する曲線の傾きが最大となる位置が、Ｂ位置から１５°〜６５°離れた位置にあることが好ましく、２０°〜６０°離れた位置にあることが更に好ましい。
【００１５】
本発明の一具体例によれば、（１）式により規定されるｔ（θ）／ｔｍａｘ×１００の円周角度に対する曲線の接線の最大傾きが、０．１０〜１．２０であることが好ましく、０．１５〜０．９０であることが更に好ましい。
【００１６】
本発明の他の観点によれば、本発明は、２つの半割スラスト軸受からなるスラスト軸受であって、この２つの半割スラスト軸受のうちの少なくとも１つが、上記の本発明の半割スラスト軸受であるスラスト軸受が提供される。
【００１７】
本発明の一具体例によれば、半割スラスト軸受は、内燃機関のクランク軸の軸線方向力を受けるための半割スラスト軸受であることが好ましい。
【００１８】
本発明の更に他の観点によれば、本発明は、上記の本発明の半割スラスト軸受を備えた軸受装置も提供される。
【００１９】
本発明の更に他の観点によれば、本発明は、上記の本発明の軸受装置を備えた内燃機関も提供される。
【００２０】
本発明の樹脂被覆を施した半割スラスト軸受は、樹脂被覆層の厚さの周方向の分布を制御することによって、油膜形成を促進し、低摩擦機能を損なうことなく、耐焼付き性能を向上させることができる。
【００２１】
本発明の構成及びその多くの利点を、添付の概略図面を参照して以下により詳細に述べる。図面は、例示の目的で、いくつかの非限定的な実施例を示す。
【図面の簡単な説明】
【００２２】
【図１】軸受装置の分解斜視図。
【図２】軸受装置の断面図。
【図３】本発明の半割スラスト軸受の一例の正面図。
【図４】図３の半割スラスト軸受のＹ１矢視側面図。
【図５】本発明の半割スラスト軸受の一例を、半径方向中央部で周方向に切断した断面の展開図。
【図６】本発明の半割スラスト軸受の他の例を、半径方向中央部で周方向に切断した断面の展開図。
【図７】本発明の半割スラスト軸受の更に他の例を、半径方向中央部で周方向に切断した断面の展開図。
【図８】本発明の半割スラスト軸受の更に他の例を、半径方向中央部で周方向に切断した断面の展開図。
【図９】本発明の半割スラスト軸受の更に他の例を、半径方向中央部で周方向に切断した断面の展開図。
【発明を実施するための形態】
【００２３】
まず、図１及び図２を用いて本発明の半割スラスト軸受８を有する軸受装置１の一例の全体構成を説明する。図１及び図２に示すように、シリンダブロック２の下部に軸受キャップ３を取り付けて構成された軸受ハウジング４には、両側面間を貫通する円形孔である軸受孔（保持孔）５が形成されており、側面における軸受孔５の周縁には円環状凹部である受座６、６が形成されている。軸受孔５には、クランク軸のジャーナル部１１を回転自在に支承する半割軸受７、７が円筒状に組み合わされて嵌合される。受座６、６には、クランク軸のスラストカラー面１２を介して軸線方向力ｆ（図２参照）を受ける半割スラスト軸受８、８が円環状に組み合わされて嵌合される。半割スラスト軸受８は、円環状に組み合せず、例えばシリンダブロック２側のみに嵌合されてもよい。
【００２４】
次に、本発明の半割スラスト軸受８の一例の正面図および斜視図を図３および図４に示す。半割スラスト軸受８は、半円環形状の平板に形成された基板８９上に樹脂被覆層８８を有している。基板８９は、通常、鋼製の裏金層に薄い軸受合金層を接着したバイメタルによって構成されることが好ましいが、裏金のみの構成、またはその他の構成でもよい。半割スラスト軸受８は軸線方向を向いた摺動面８１（軸受面）を備え、摺動面８１は樹脂被覆層から構成される。摺動面８１には、潤滑油の保油性を高めるために、周方向両端面８３、８３の間に少なくとも１つの油溝８１ａ（図３では２つの油溝を図示している）が形成されていてもよい。
【００２５】
半割スラスト軸受８は軸線方向に垂直な基準面８４を画定しており、この基準面８４内に、シリンダブロック２の受座６に配置されるように適合された実質的に平坦な背面８４ａを有する（図４参照）。背面８４ａは基板８９の底面でもある。基板８９は、基準面８４（背面８４ａ）から軸線方向反対側の上面８２を有し、基板の上面には、樹脂被覆層８８が被覆されている。樹脂被覆層８８の表面は、基準面８４（背面８４ａ）から軸線方向に離れた摺動面８１を形成し、摺動面８１は、クランク軸のスラストカラー面１２を介して軸線方向力ｆ（図２参照）を受けるようになっている。
【００２６】
図５は、半割スラスト軸受８を、所定の半径で切断した断面を展開した図であり、図５に示された半割スラスト軸受８の横方向両端部が半割スラスト軸受８の周方向両端面８３（円周角度０°、１８０°）、図５に示された半割スラスト軸受８の横方向中央が、半割スラスト軸受８の周方向中央８５（円周角度９０°）を示す。円周角度は、半割スラスト軸受８の円環形状の中心を中心とする周方向両端面８３からの角度を言う。本明細書では、クランク軸の摺動する方向（図３に矢印ＳＤで示す）の後方側端面を０°、摺動方向前方側端面を１８０°にとる（図３参照）。（ただし、摺動方向前方側端面を０°にとっても、本発明の範囲には影響はない。）
【００２７】
図５には、基板８９上の樹脂被覆層８８を示す。樹脂被覆層８８は、樹脂被覆層の厚さが、半割スラスト軸受の周方向中央部８６で最大で、半割スラスト軸受の周方向両端部８３へ向かって小さくなっている。なお、周方向中央部８６は、厳密に周方向中央８５（円周角度９０°）に位置する必要はなく、摺動方向に見た樹脂被覆層８８の厚さ分布が全体として凸状を示せばよい。好ましい周方向中央部８６は、円周角度で７５°〜１０５°の位置である。
樹脂被覆層は、厚さの最大値が２〜３０μｍ程度、最小値が１〜２８μｍ程度になることが好ましい。厚さの最大値および最小値がこの範囲であると、樹脂被覆層の摩耗による早期の基板露出と熱伝導性の悪化を防ぐことができるため、より耐焼付き性が向上する。
【００２８】
このような分布形状に制御することによって、潤滑油の油膜形成が容易になり、低摩擦機能を損なうことなく、耐焼付き性能が向上する。この機構は以下の通りである。
樹脂は弾性体であるためストレッチ（伸縮）作用が起こるために、樹脂被覆層の厚さの大きい周方向中央部を中心にストレッチ作用を発揮して、潤滑油の流れ分布による油膜圧力が発生し、スラスト軸受け面全体で優れた油膜形成を促すことができ、耐焼付性が向上する。
【００２９】
更に、樹脂被覆層８８の周方向の厚さ分布は、円周角度に対して、以下の式で規定される分布を有することが好ましい。
ｔ（θ）／ｔｍａｘ×１００＝Ａ×ｅｘｐ[−｛（θ−Ｂ）／Ｃ｝２]＋Ｄ    （１）
ここで、ｔ（θ）は円周角度θにおける樹脂被覆層８８の厚さの値であり、ｔｍａｘは樹脂被覆層の厚さの最大値であり、Ｂは樹脂被覆層の厚さが最大となる円周角（°）の値であり、Ａ、Ｃ、Ｄは、１０≦Ｃ≦１００、３０≦Ｄ≦９５であり、Ａ＝１００−Ｄを満たす定数である。
【００３０】
（１）式により規定される樹脂被覆層８８の厚さの円周角度に対する曲線の接線の傾きが最大となる位置が、Ｂ位置（周方向中央部８６）から１５°〜６５°離れた位置にあることが好ましく、Ｂ位置から２０°〜６０°離れた位置にあることが更に好ましい。また、（１）式により規定されるｔ（θ）／ｔｍａｘ×１００の円周角度に対する曲線の接線の最大傾きが、０．１０〜１．２０であることが好ましく、接線の最大傾きが、０．１５〜０．９０であることが更に好ましい。これらの条件を満たすことにより、油膜形成が更に容易になり、耐焼付き性能が更に向上する。
【００３１】
この樹脂被覆層８８の周方向厚さ分布は、いずれの径方向位置においても成立することが好ましい。しかし、径方向中央の半径位置で、この厚さ分布が成立していればよい。この場合でも、油膜形成は容易になる。なお、樹脂被覆層８８の周方向厚さ分布がいずれの径方向位置においても成立する場合でも、周方向中央部８６の円周角度が一致する必要がない。ただし、いずれの径方向位置においても、周方向中央部８６の円周角度が７５°〜１０５°であることが好ましい。
【００３２】
上記の樹脂被覆層８８の周方向厚さ分布は、全体的な分布であり、局所的に見れば小さな凹凸は存在するが、このような局所的凹凸は存在してもよい。
【００３３】
半割スラスト軸受８の基板８９の上面８２は、図５に示すように平坦面であることが好ましい。この場合、樹脂被覆層８８の厚さ分布が摺動面８１の輪郭形状になる。この場合、摺動面８１の輪郭形状の周方向中央部と円周方向端部との高低差は１〜１７μｍ程度が好ましい。
しかし、基板８９の上面８２は平坦面でなくてもよい。例えば、図６に示すように周方向中央部が高くなったものや、あるいは図８、図９のような周方向の中央に向かって低くなってもよく、その他の形状でもよい。この場合、摺動面８１の輪郭形状は、中央が高くなってもよく（図６）、平坦でもよく（図８）、中央が低くなってもよく（図９）、その他の形状でもよい。
なお、何れの形状であっても、スラストリリーフ８７が形成されてもよい（図７）。スラストリリーフ８７は、摺動面８１側の周方向両端面に隣接する領域に、壁厚が端面に向かって徐々に薄くなるように形成される壁厚減少領域であり、半割スラスト軸受８の周方向端面の径方向全長に亘って延びている。スラストリリーフ８７は、半割スラスト軸受８を分割型の軸受ハウジング４内に組み付けた際の位置ずれ等に起因する、一対の半割スラスト軸受８、８の周方向端面８３、８３同士の位置ずれを緩和するために形成される。
【００３４】
更に、本発明の半割スラスト軸受８は、基準面８４から摺動面８１までの軸線方向距離が、半割スラスト軸受８のいずれの径方向位置においても、半割スラスト軸受８の周方向中央部８６で最大で、半割スラスト軸受の周方向両端部８３へ向かって小さくなるように形成されることが好ましい。すなわち、半割スラスト軸受８の周方向に沿って半割スラスト軸受８を見たとき、半割スラスト軸受８の摺動面８１が、周方向中央部で突出した凸形状の輪郭を有していることが好ましく、この摺動面８１の輪郭が曲線から構成されてもよく、直線から構成されてもよい。
【００３５】
半割スラスト軸受８の基板８９の上面８２が平坦面の場合には、この摺動面８１の輪郭は、樹脂被覆層８８の厚さ分布により決定され、樹脂被覆層８８の最大厚さのところで摺動面８１が突出していることになる。内燃機関の作動時に、輪郭が周方向中央部で突出していることによって、相手軸材の回転運動に伴って、周方向中央部を中心とするくさび膜作用による油膜圧力が発生する。さらに、上記に説明した樹脂被覆層によるストレッチ作用による油膜圧力の発生と相まって、スラスト軸受面全体で優れた油膜形成を促すことができ、耐焼付き性が向上すると共に摩耗が抑制される。たとえ接触したとしても、半割スラスト軸受８は樹脂被覆層によって被覆されたものなので、低摩擦機能を損なわない。
半割スラスト軸受８の基板８９の上面８２が平坦面でなく、摺動面８１の輪郭の最大突出部が、樹脂被覆層８８の厚さの最大の位置と一致しない場合があっても、摺動面８１の輪郭の最大突出部と樹脂被覆層８８の最大厚さのところとが、周方向中央８５近傍に近接して位置するため、上記と同様の効果が得られる。
【００３６】
樹脂被覆層８８を形成する樹脂は、例えば、ＰＡＩ（ポリアミドイミド）、ＰＩ（ポリイミド）、ＰＢＩ（ポリベンゾイミダゾール）、ＰＡ（ポリアミド）、フェノール、エポキシ、ＰＯＭ（ポリアセタール）、ＰＥＥＫ（ポリエーテルエーテルケトン）、ＰＥ（ポリエチレン）、ＰＰＳ（ポリフェニレンサルファイド）、ＰＥＩ（ポリエーテルイミド）およびフッ素樹脂およびエラストマーのうちから選ばれる１種または２種以上からなる合成樹脂からなることが好ましい。
樹脂被覆層は、樹脂の他に、固体潤滑剤および充填材の両方またはいずれかを含んでもよい。固体潤滑剤としては、例えば、黒鉛、ＭｏＳ２、ＷＳ２、ｈ−ＢＮ、ＰＴＦＥ、メラミンシアヌレート、フッ化黒鉛、フタロシアニン、グラフェンナノプレートレット、フラーレン、超高分子量ポリエチレンおよびＮε―ラウロイル―Ｌ―リジンから選ばれる１種または２種以上があり、固体潤滑剤を含有することにより、摺動層の摺動特性を高めることができる。好ましい固体潤滑剤の含有量は１０〜７０体積％である。充填材としては、例えば、ＣａＦ２、ＣａＣＯ３、タルク、マイカ、ムライト、リン酸カルシウム、酸化鉄、酸化アルミニウム、酸化クロム、酸化セリウム、酸化ジルコニウム、酸化チタン、酸化シリコン、酸化マグネシウムなどの酸化物、Ｍｏ２Ｃ（モリブデンカーバイト）、ＳｉＣなどの炭化物、窒化アルミニウム、窒化ケイ素、ｃ−ＢＮなどの窒化物およびダイヤモンドのうちから選ばれる１種または２種以上があり、この充填材を含有することにより、摺動層の耐摩耗性を高めることが可能となる。好ましい充填剤の含有量は１〜２５体積％である。
【００３７】
半割スラスト軸受８の基板８９は、上記の通り、裏金層と、この裏金層上に設けられた軸受合金層とを備えることが好ましい。裏金層としては、Ｆｅ合金、Ｃｕ、Ｃｕ合金等の金属板を用いることができ、軸受合金層は、銅合金、アルミニウム合金、錫合金などの合金から形成できる。軸受合金層上に錫合金、ビスマス合金および鉛合金などのめっき層およびＰＶＤ法により蒸着した金属オーバレイ層を設けても良い。裏金層がなく、高強度なアルミニウム合金又は銅合金などの軸受合金層のみを用いることもできる。裏金層表面、すなわち軸受合金層との界面となる側に多孔質金属層を形成してもよいが、多孔質金属層は裏金層と同じ組成を有することも、異なる組成または材料を用いることも可能である。裏金層の表面に多孔質金属層を設けることにより、摺動層と裏金層の接合強度を高めることができる。多孔質金属層は、Ｃｕ、Ｃｕ合金、Ｆｅ、Ｆｅ合金等の金属粉末を金属板や条等の表面上に焼結することにより形成することができる。多孔質金属層の空孔率は２０〜６０％程度であればよく、多孔質金属層の厚さは０．０５〜０．５０ｍｍ程度とすればよい。この場合、多孔質金属層の表面上に被覆される摺動層の厚さは０．０５〜０．４０ｍｍ程度となるようにすればよい。ただし、ここで記載した寸法は一例であり、本発明がこの値の限定されるものではなく、異なる寸法に変更するも可能である。
【００３８】
次に、樹脂被覆層８８を基板８９上に塗布する方法について説明する。樹脂被覆層８８の塗布は、例えばスプレー、ロール、パッド、スクリーン等のコート法を用いることが好ましい。樹脂被覆層８８の厚さ制御は、これらのコート法において、樹脂の吐出量や付着量や転写量の部分制御を行なうことによって、摺動面全体での層厚分布形状を制御する。樹脂の吐出量の制御の一例として、例えば、多数の吐出ノズルをラインに対して直角方向に一列に配置して、吐出ノズルは中央に位置するものほど多くの樹脂を吐出するように調整する。周方向両端部をラインの流れ方向に向けて配置して半割スラスト軸受８をラインに流すことにより、周方向中央部の樹脂の付着量が最大となり、被覆厚さが最大に制御できる。各吐出ノズルからの樹脂の吐出量を調整することにより所望の樹脂被覆層の厚さ分布が制御可能になる。
【実施例】
【００３９】
鋼裏金上のアルミ合金（Ａｌ−Ｓｎ−Ｓｉ）の軸受合金層を接着した平坦な半円環形状の基板（外径８０ｍｍ、内径６０ｍｍ、厚さ１．５ｍｍ）を準備した。樹脂は、ＰＡＩを用い、その軸受合金層の表面にスプレーコート法にて、多数の塗料吐出ノズルをラインに対して直角方向に一列に配置して基板をラインに流して樹脂を塗布し、樹脂被覆層を形成した。このようにして、周方向中央部で樹脂被覆層の厚さが最大になり、周方向両端部に向かって厚さが小さくなる（以下、この形状を凸部という）の半割スラスト軸受の試料Ａおよび、樹脂被覆層の厚さがほぼ均一な（凸部のない）試料Ｂを作製した。試料Ａの樹脂被覆層の厚さは、周方向中央部で１０μｍ（円周角度７０°）、周方向端部で６μｍであった。試料Ｂの樹脂被覆層の厚さは、ほぼ均一に１０μｍとした。樹脂被覆層の厚さは、径方向中央の各円周角度で試料を切り出し、光学顕微鏡による断面観察によって厚さを測定した。
【００４０】
試料Ａおよび試料Ｂを用いて表２の条件で焼付き試験を行なった。相手軸材としてＳ５５Ｃを用い、相手軸材を２０００ｒｐｍで回転させながら、１ＭＰａ/１０ｍｉｎの割合で荷重を増加させ、焼付きの発生しない最大の荷重を非焼付き面圧とした。潤滑油としてＶＧ２２を１００℃で２００ｃｃ／ｍｉｎの割合で供給した。試験結果は、表１に示すとおり、樹脂被覆層の厚さのほぼ均一な試料Ｂが非焼付き面圧５ＭＰａであったのに対して、周方向中央部に凸部を有する試料Ａが非焼付き面圧６ＭＰａとなり、周方向中央部に凸部を有することにより耐焼付性が改善される結果となった。
【００４１】
【表１】
2019090431.tif 000003
【００４２】
【表２】
2019090431.tif 000004
【００４３】
次に、半割スラスト軸受の樹脂被覆層の厚さが最大になる位置（以下、凸部位置という）による耐焼付性への影響を調べるために、形状、材質、製造方法は試料Ａと同じとしたままで、凸部位置のみを円周角度で７０°〜１１０°まで変化させた試料１〜７を作製した。これらの試料を上記の条件で焼付き試験に供した。結果を表３に示す。凸部位置が円周角度で７５°〜１０５°の試料は非焼付き面圧が７ＭＰａであったが、凸部位置が円周角度で７０°、１１０°の試料は非焼付き面圧が６ＭＰａとなった。これは、円周角度で７５°〜１０５°に凸部を有することにより油膜形成が容易となり、非焼付き面圧が向上したと考えられる。
【００４４】
【表３】
2019090431.tif 000005
【００４５】
次に、凸部位置を９０°に固定したまま、樹脂被覆層の厚さの円周角度に対する分布を変化させた。この分布を式（１）
ｔ（θ）／ｔｍａｘ×１００＝Ａ×ｅｘｐ[−｛（θ−Ｂ）／Ｃ｝２]＋Ｄ    （１）
に従う分布とした。ｔ（θ）は円周角度θの位置での樹脂被覆層の厚さであり、ｔｍａｘは凸部位置での樹脂被覆層の厚さであり、１０μｍとした。Ｂは凸部位置の円周角度９０°である。凸部位置θ＝Ｂではｔ（θ）＝ｔｍａｘとなるのでＡ+Ｄ＝１００となり、Ｄが決まればＡも決まる。
そこで、ＣおよびＤの値を変化させて耐焼付性に及ぼす影響を調べた。変化させたＣおよびＤならびに非焼付き面圧を表４に示す。
【００４６】
【表４】
2019090431.tif 000006
【００４７】
表４に示された結果から、試料１１〜１４が試料１５〜１８よりも大きな非焼付き面圧が得られた。これにより、（１）式のパラメータＣおよびＤが、１０≦Ｃ≦１００かつ３０≦Ｄ≦９５を満たすものは耐焼付性が向上することがわかった。
次に、パラメータＣおよびＤをこの範囲内で更に変化させて、その場合の最大傾斜位置の円周角度と耐焼付性との関係を調べた。その結果を表５に示す。
【００４８】
【表５】
2019090431.tif 000007
【００４９】
表５に示された結果から、試料２２〜２６が試料２１、２７よりも大きな非焼付き面圧が得られ、試料２３〜２５が更に大きな非焼付き面圧が得られた。これにより、（１）式のパラメータＣおよびＤが、１０≦Ｃ≦１００かつ３０≦Ｄ≦９５を満たすもののうち、最大傾斜位置の円周角度が、凸部位置の円周角度から１５°〜６５°離れた位置にあるものは耐焼付性が向上し、２０°〜６０°離れた位置にあるものは耐焼付性が更に向上することがわかった。
次に、その最大傾斜位置での式（１）により表された曲線Ａ×ｅｘｐ[−｛（θ−Ｂ）／Ｃ｝２]＋Ｄ（すなわち、ｔ（θ）／ｔｍａｘ×１００）の接線の傾き（最大傾斜）の値と耐焼付性との関係を調べた。その結果を表６に示す。
【００５０】
【表６】
2019090431.tif 000008
【００５１】
表６に示された結果から、試料３２〜３９が試料３１、４２に比べて大きな非焼付き面圧が得られ、試料３３〜３７が更に大きな非焼付き面圧が得られた。これにより、最大傾斜値が０．１０〜 １．２０であるものは耐焼付性が向上し、０．１５〜０．９０のものは耐焼付性が更に向上することがわかった。
【００５２】
更に、樹脂被覆層の厚さの耐焼付性への影響を調べるために、円周角度９０°の位置に凸部を設け、１０≦Ｃ≦１００かつ３０≦Ｄ≦９５を満たし、最大傾斜位置の円周角度が、凸部位置の円周角度から２０°〜６０°離れた位置にあり、最大傾斜値を０．１５〜０．９０に調整したものについて、樹脂被覆層の厚さを表７のとおり変化させた試料４３〜４７を作製した。すなわち、凸部位置での樹脂被覆層の厚さを２〜３０μｍ、樹脂被覆層の最小厚さを１〜２８μｍに変化させた。しかし、表７に示すとおり、非焼付き面圧はいずれの試料でも１４ＭＰａであり、樹脂被覆層の厚さによらず一定の結果が得られた。したがって、上記要件を設定すれば、樹脂被覆層の絶対厚さによらず優れた耐焼付性が得られることがわかった。
【００５３】
【表７】
2019090431.tif 000009
【符号の説明】
【００５４】
１  軸受装置
１１  ジャーナル部
１２  スラストカラー面
２  シリンダブロック
３  軸受キャップ
４  軸受ハウジング
５  軸受孔（保持孔）
６  受座
７  半割軸受
８  半割スラスト軸受
８１  摺動面
８１ａ  油溝
８２  基板の上面
８３  周方向両端面
８４  基準面
８４ａ  背面
８５  周方向中央
８６  周方向中央部
８７  スラストリリーフ
８８  樹脂被覆層
８９  基板
ｆ    軸線方向力
ＳＤ  摺動方向
【図１】
2019090431.tif 000010
【図２】
2019090431.tif 000011
【図３】
2019090431.tif 000012
【図４】
2019090431.tif 000013
【図５】
2019090431.tif 000014
【図６】
2019090431.tif 000015
【図７】
2019090431.tif 000016
【図８】
2019090431.tif 000017
【図９】
2019090431.tif 000018